【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
密封されたハウジング内のエネルギー貯蔵セルおよび電解質を含むウルトラキャパシタであって、セルは正接触子および負接触子と電気的に連結され、かつ正極、負極、および電極間の電気的離隔を与えるセパレータを含み、
ウルトラキャパシタは、約８０℃〜約２１０℃の温度範囲内の温度にて、約１，０００ミリアンペア／リットル未満の体積漏れ電流で作動するように構成されるか、あるいは
ウルトラキャパシタは、約１００℃〜約１５０℃の範囲で実質的に一定の温度で保持される間、約１０ｍＡ／ｃｃ未満の体積漏れ電流を示すかのいずれか一方である、ウルトラキャパシタ。
【請求項２】
正極および負極の少なくとも一方が、約５００ｐｐｍ未満の含水量を有する炭素質エネルギー貯蔵媒体を含む、請求項１に記載のウルトラキャパシタ。
【請求項３】
炭素質エネルギー貯蔵媒体が、活性炭、炭素繊維、レーヨン、グラフェン、エアロゲル、炭素布およびカーボンナノチューブの少なくとも１つを含む、請求項２に記載のウルトラキャパシタ。
【請求項４】
電解質が、
アンモニウムカチオン、イミダゾリウムカチオン、官能性イミダゾリウムカチオン、オキサゾリウムカチオン、ホスホニウムカチオン、ピペリジニウムカチオン、ピラジニウムカチオン、ピリダジニウムカチオン、ピリジニウムカチオン、ピリミジニウムカチオン、ピロリジニウムカチオン、スルホニウムカチオン、チアゾリウムカチオン、トリアゾリウムカチオン、グアニジウムカチオン、イソキノリニウムカチオン、ベンゾトリアゾリウムカチオン、およびビオロゲン型カチオンからなる群から選択されるカチオン；ならびに
ビス（トリフルオロメタンスルホナート）イミド、トリス（トリフルオロメタンスルホナート）メチド、ジシアナミド、テトラフルオロボラート、ヘキサフルオロホスファート、トリフルオロメタンスルホナート、ビス（ペンタフルオロエタンスルホナート）イミド、チオシアナート、およびトリフルオロ（トリフルオロメチル）ボラートからなる群から選択されるアニオン
を含有するイオン液体を含む、請求項１〜３のいずれか１項に記載のウルトラキャパシタ。
【請求項５】
電解質中の総含水量が約５００ｐｐｍ未満である、請求項１〜４のいずれか１項に記載のウルトラキャパシタ。
【請求項６】
セパレータが、ガラス繊維、酸化アルミニウム、ポリアミド、ポリテトラフルオロエチレン、ポリエーテルエーテルケトンおよびガラス繊維強化プラスチックからなる材料の群から選択され、セパレータが約５００ｐｐｍ未満の含水量を有する、請求項１〜５のいずれか１項に記載のウルトラキャパシタ。
【請求項７】
約１００℃〜１５０℃の温度範囲で実質的に一定の温度で保持される間、体積漏れ電流が約１ｍＡ／ｃｃ未満である、請求項１〜６のいずれか１項に記載のウルトラキャパシタ。
【請求項８】
約１００℃〜１５０℃の温度範囲で実質的に一定の温度で保持される間、体積漏れ電流が約０．０００１ｍＡ／ｃｃより大きい、請求項１〜６のいずれか１項に記載のウルトラキャパシタ。
【請求項９】
約１００℃〜１５０℃の温度範囲で実質的に一定の温度で保持される間、少なくとも２０時間一定電圧に保持される間に、ウルトラキャパシタが、約３００％未満の等価直列抵抗（ＥＳＲ）の増加を示す、請求項１〜８のいずれか１項に記載のウルトラキャパシタ。
【請求項１０】
約１００℃〜１５０℃の温度範囲で実質的に一定の温度で保持される間、ウルトラキャパシタが、約６Ｆ／ｃｃ〜約１ｍＦ／ｃｃの体積キャパシタンスを更に示す、請求項１〜９のいずれか１項に記載のウルトラキャパシタ。
【請求項１１】
約１００℃〜１５０℃の温度範囲で実質的に一定の温度で保持される間、ウルトラキャパシタが、約５０Ｆ／ｃｃ〜約８Ｆ／ｃｃの体積キャパシタンスを更に示す、請求項１〜９のいずれか１項に記載のウルトラキャパシタ。
【請求項１２】
約１００℃〜１５０℃の温度範囲で実質的に一定の温度で保持される間、ハウジングが、約１０−５標準Ｈｅ  ｃｃ／秒〜約１０−９標準Ｈｅ  ｃｃ／秒のヘリウムの漏れ速度を示す、請求項１〜１１のいずれか１項に記載のウルトラキャパシタ。
【請求項１３】
約１００℃〜１５０℃の温度範囲で実質的に一定の温度で保持される間、ハウジングが、約１０−７標準Ｈｅ  ｃｃ／秒〜約１０−１０標準Ｈｅ  ｃｃ／秒のヘリウムの漏れ速度を示す、請求項１〜１１のいずれか１項に記載のウルトラキャパシタ。
【請求項１４】
正極、負極、電解質、および正極と負極との間の電気的離隔を与えるセパレータを含むウルトラキャパシタであって、ウルトラキャパシタは、約１００℃〜約１５０℃の範囲で実質的に一定の温度で保持される間、約１０ｍＡ／ｃｃ未満の体積漏れ電流を示す、ウルトラキャパシタ。
【手続補正２】
【補正対象書類名】明細書
【補正対象項目名】０２６０
【補正方法】変更
【補正の内容】
【０２６０】
例示的実施形態を参照して本発明を説明してきたが、本発明の範囲から逸脱することなく種々の変更を行ってよく、本発明の要素を均等物で置き換えてよいことが理解されるだろう。加えて、本発明の本質的な範囲から逸脱することなく特定の機器、状況または材料を本発明の教示事項に適合させるために多数の変形が理解されるだろう。従って、本発明は、本発明を実施するために検討される最良の形態として開示される特定の実施形態に限定されず、本明細書に添付される特許請求の範囲によって解釈されるべきであることが意図される。
本願発明は以下の態様を含む。
（態様１）
密封されたハウジング内のエネルギー貯蔵セルおよび電解質を含むウルトラキャパシタであって、セルは正接触子および負接触子と電気的に連結され、ウルトラキャパシタは、約８０℃〜２１０℃の温度範囲内の温度で作動するように構成される、ウルトラキャパシタ。
（態様２）
温度範囲が約９０℃〜約２１０℃である、態様１に記載のウルトラキャパシタ。
（態様３）
温度範囲が約８０℃〜約１５０℃である、態様１に記載のウルトラキャパシタ。
（態様４）
ウルトラキャパシタが前記温度範囲内の部分範囲において作動可能であり、部分範囲が約１０℃である、態様１に記載のウルトラキャパシタ。
（態様５）
エネルギー貯蔵セルが正極および負極を含む、態様１に記載のウルトラキャパシタ。
（態様６）
電極の少なくとも一方が炭素質エネルギー貯蔵媒体を含む、態様５に記載のウルトラキャパシタ。
（態様７）
炭素質エネルギー貯蔵媒体がカーボンナノチューブを含む、態様６に記載のウルトラキャパシタ。
（態様８）
炭素質エネルギー貯蔵媒体が、活性炭、炭素繊維、レーヨン、グラフェン、エアロゲル、炭素布およびカーボンナノチューブの複数の形態の少なくとも１つを含む、態様６に記載のウルトラキャパシタ。
（態様９）
各々の電極が集電体を含む、態様５に記載のウルトラキャパシタ。
（態様１０）
電解質が精製されて不純物の含有量が低減された、態様１に記載のウルトラキャパシタ。
（態様１１）
電解質中のハロゲン化物イオンの含有量が約１０００ｐｐｍ未満である、態様１に記載のウルトラキャパシタ。
（態様１２）
電解質中のハロゲン化物イオンの含有量が約５００ｐｐｍ未満である、態様１に記載のウルトラキャパシタ。
（態様１３）
電解質中のハロゲン化物イオンの含有量が約１００ｐｐｍ未満である、態様１に記載のウルトラキャパシタ。
（態様１４）
電解質中のハロゲン化物イオンの含有量が約５０ｐｐｍ未満である、態様１に記載のウルトラキャパシタ。
（態様１５）
ハロゲン化物イオンが塩化物、臭化物、フッ化物およびヨウ化物の少なくとも１つを含む、態様１１に記載のウルトラキャパシタ。
（態様１６）
電解質中の金属種の総濃度が約１０００ｐｐｍ未満である、態様１に記載のウルトラキャパシタ。
（態様１７）
金属種が、Ｂｒ、Ｃｄ、Ｃｏ、Ｃｒ、Ｃｕ、Ｆｅ、Ｋ、Ｌｉ、Ｍｏ、Ｎａ、Ｎｉ、Ｐｂ、Ｚｎ、前記のいずれかの合金ならびに前記のいずれかの酸化物の少なくとも１つを含む、態様１６に記載のウルトラキャパシタ。
（態様１８）
電解質中の不純物の総濃度が約１０００ｐｐｍ未満である、態様１に記載のウルトラキャパシタ。
（態様１９）
不純物が、ブロモエタン、クロロエタン、１−ブロモブタン、１−クロロブタン、１−メチルイミダゾール、酢酸エチルおよび塩化メチレンの少なくとも１つを含む、態様１８に記載のウルトラキャパシタ。
（態様２０）
電解質中の総含水量が約５００ｐｐｍ未満である、態様１に記載のウルトラキャパシタ。
（態様２１）
電解質中の総含水量が約１００ｐｐｍ未満である、態様１に記載のウルトラキャパシタ。
（態様２２）
電解質中の総含水量が約５０ｐｐｍ未満である、態様１に記載のウルトラキャパシタ。
（態様２３）
電解質中の総含水量が約２０ｐｐｍである、態様１に記載のウルトラキャパシタ。
（態様２４）
電解質のカチオンが、１−（３−シアノプロピル）−３−メチルイミダゾリウム、１，２−ジメチル−３−プロピルイミダゾリウム、１，３−ビス（３−シアノプロピル）イミダゾリウム、１，３−ジエトキシイミダゾリウム、１−ブチル−１−メチルピペリジニウム、１−ブチル−２，３−ジメチルイミダゾリウム、１−ブチル−３−メチルイミダゾリウム、１−ブチル−４−メチルピリジニウム、１−ブチルピリジニウム、１−デシル−３−メチルイミダゾリウム、１−エチル−３−メチルイミダゾリウムおよび３−メチル−１−プロピルピリジニウムを含む群から選択される、態様１に記載のウルトラキャパシタ。
（態様２５）
電解質のカチオンが、アンモニウム、イミダゾリウム、オキサゾリウム、ホスホニウム、ピペリジニウム、ピラジニウム、ピラジニウム、ピリダジニウム、ピリジニウム、ピリミジニウム、ピロリジニウム、スルホニウム、チアゾリウム、トリアゾリウム、グアニジウム、イソキノリニウム、ベンゾトリアゾリウム、ビオロゲン型および官能性イミダゾリウムカチオンを含む群から選択される、態様１に記載のウルトラキャパシタ。
（態様２６）
カチオンの少なくとも１つの分岐基（Ｒｘ）が、アルキル、ヘテロアルキル、アルケニル、ヘテロアルケニル、アルキニル、ヘテロアルキニル、ハロ、アミノ、ニトロ、シアノ、ヒドロキシル、サルフェート、スルホナートおよびカルボニル基を含む群から選択される、態様２５に記載のウルトラキャパシタ。
（態様２７）
アルキルが、飽和脂肪族基、直鎖アルキル基、分枝鎖アルキル基、シクロアルキル（脂環式）基、アルキル置換シクロアルキル基およびシクロアルキル置換アルキル基を含む群から選択される、態様２６に記載のウルトラキャパシタ。
（態様２８）
アルキルが、メチル、エチル、プロピル、ブチル、ペンチル、ヘキシル、エチルヘキシル、シクロプロピル、シクロブチル、シクロペンチルおよびシクロヘキシルを含む群から選択される、態様２６に記載のウルトラキャパシタ。
（態様２９）
ヘテロアルキルが、少なくとも１つのヘテロ原子を含むアルキル基を含む、態様２６に記載のウルトラキャパシタ。
（態様３０）
ヘテロ原子が、酸素、窒素および硫黄を含む群から選択される、態様２９に記載のウルトラキャパシタ。
（態様３１）
アルキル基およびアルキニル基が脂肪族基を含む、態様２６に記載のウルトラキャパシタ。
（態様３２）
脂肪族基が、２重結合および３重結合の少なくとも一方を含む、態様２６に記載のウルトラキャパシタ。
（態様３３）
電解質のアニオンが、−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−、−ＣＢ１１Ｈ１２−、−ＣＢ１１Ｈ６Ｃｌ６−、−ＣＨ３ＣＢ１１Ｈ１１−および−Ｃ２Ｈ５ＣＢ１１Ｈ１１−を含む群から選択される、態様１に記載のウルトラキャパシタ。
（態様３４）
電解質のアニオンが、Ａ−ＰＯ４−、−Ａ−ＳＯ２−、Ａ−ＳＯ３−、−Ａ−ＳＯ３Ｈ−、−Ａ−ＣＯＯ−、−Ａ−ＣＯ−を含む群から選択され、Ａは、フェニル基、置換フェニル、アルキル基、置換アルキル基、負に帯電したラジカルアルカン、ハロゲン化アルカンおよびエーテルの１つである、態様１に記載のウルトラキャパシタ。
（態様３５）
電解質のアニオンが、各々の数の置換基と結合した基礎構造を含む、態様１に記載のウルトラキャパシタ。
（態様３６）
基礎構造が、Ｎ、Ｏ、ＣＯ、ＳＯ、Ｂｅ、Ｃ、Ｍｇ、Ｃａ、Ｂａ、Ｒａ、Ａｕ、Ｂ、Ａｌ、Ｇａ、Ｔｈ、Ｉｎ、Ｐ、Ｓ、Ｓｂ、Ａｓ、Ｎ、Ｂｉ、ＮｂおよびＳｂの１つを含む、態様３５に記載のウルトラキャパシタ。
（態様３７）
各々の数の置換基が少なくとも２つである、態様３５に記載のウルトラキャパシタ。
（態様３８）
置換基が多種多様および反復性の一方である、態様３７に記載のウルトラキャパシタ。
（態様３９）
電解質のアニオンが、基礎構造（Ｙ２）と、それに結合された２つの置換基（α２）とを含む、態様１に記載のウルトラキャパシタ。
（態様４０）
電解質のアニオンが基礎構造（Ｙ２）および２つの置換基（α２）を含み、基礎構造（Ｙ２）は、Ｎ、Ｏ、ＣＯおよびＳＯからなる群から選択され、２つの置換基（α２）の各々は、−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−、−ＣＢ１１Ｈ１２−、−ＣＢ１１Ｈ６Ｃｌ６−、−ＣＨ３ＣＢ１１Ｈ１１−および−Ｃ２Ｈ５ＣＢ１１Ｈ１１−およびＡ−ＰＯ４−、−Ａ−ＳＯ２−、Ａ−ＳＯ３−、−Ａ−ＳＯ３Ｈ−、−Ａ−ＣＯＯ−、−Ａ−ＣＯ−からなる群から選択され、Ａは、フェニル基、置換フェニル、アルキル基、置換アルキル基、負に帯電したラジカルアルカン、ハロゲン化アルカンおよびエーテルの１つである、態様１に記載のウルトラキャパシタ。
（態様４１）
電解質のアニオンが、基礎構造（Ｙ３）と、それに結合された３つの置換基（α３）とを含む、態様１に記載のウルトラキャパシタ。
（態様４２）
電解質のアニオンが基礎構造（Ｙ３）および３つの置換基（α３）を含み、基礎構造（Ｙ３）は、Ｂｅ、Ｃ、Ｎ、Ｏ、Ｍｇ、Ｃａ、Ｂａ、Ｒａ、Ａｕからなる群から選択され、３つの置換基（α３）の各々は、−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−、−ＣＢ１１Ｈ１２−、−ＣＢ１１Ｈ６Ｃｌ６−、−ＣＨ３ＣＢ１１Ｈ１１−および−Ｃ２Ｈ５ＣＢ１１Ｈ１１−およびＡ−ＰＯ４−、−Ａ−ＳＯ２−、Ａ−ＳＯ３−、−Ａ−ＳＯ３Ｈ−、−Ａ−ＣＯＯ−、−Ａ−ＣＯ−からなる群から選択され、Ａは、フェニル基、置換フェニル、アルキル基、置換アルキル基、負に帯電したラジカルアルカン、ハロゲン化アルカンおよびエーテルの１つである、態様１に記載のウルトラキャパシタ。
（態様４３）
電解質のアニオンが、基礎構造（Ｙ４）と、それに結合された４つの置換基（α４）とを含む、態様１に記載のウルトラキャパシタ。
（態様４４）
電解質のアニオンが基礎構造（Ｙ４）および４つの置換基（α４）を含み、基礎構造（Ｙ４）は、Ｂ、Ａｌ、Ｇａ、Ｔｈ、Ｉｎ、Ｐからなる群から選択され、４つの置換基（α４）の各々は、−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−、−ＣＢ１１Ｈ１２−、−ＣＢ１１Ｈ６Ｃｌ６−、−ＣＨ３ＣＢ１１Ｈ１１−および−Ｃ２Ｈ５ＣＢ１１Ｈ１１−およびＡ−ＰＯ４−、−Ａ−ＳＯ２−、Ａ−ＳＯ３−、−Ａ−ＳＯ３Ｈ−、−Ａ−ＣＯＯ−、−Ａ−ＣＯ−からなる群から選択され、Ａは、フェニル基、置換フェニル、アルキル基、置換アルキル基、負に帯電したラジカルアルカン、ハロゲン化アルカンおよびエーテルの１つである、態様１に記載のウルトラキャパシタ。
（態様４５）
電解質のアニオンが、基礎構造（Ｙ６）と、それに結合された６つの置換基（α６）とを含む、態様１に記載のウルトラキャパシタ。
（態様４６）
電解質のアニオンが基礎構造（Ｙ６）および６つの置換基（α６）を含み、基礎構造（Ｙ６）は、Ｐ、Ｓ、Ｓｂ、Ａｓ、Ｎ、Ｂｉ、Ｎｂ、Ｓｂからなる群から選択され、６つの置換基（α６）の各々は、−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−、−ＣＢ１１Ｈ１２−、−ＣＢ１１Ｈ６Ｃｌ６−、−ＣＨ３ＣＢ１１Ｈ１１−および−Ｃ２Ｈ５ＣＢ１１Ｈ１１−およびＡ−ＰＯ４−、−Ａ−ＳＯ２−、Ａ−ＳＯ３−、−Ａ−ＳＯ３Ｈ−、−Ａ−ＣＯＯ−、−Ａ−ＣＯ−からなる群から選択され、Ａは、フェニル基、置換フェニル、アルキル基、置換アルキル基、負に帯電したラジカルアルカン、ハロゲン化アルカンおよびエーテルの１つである、態様１に記載のウルトラキャパシタ。
（態様４７）
電解質が溶媒を含む、態様１に記載のウルトラキャパシタ。
（態様４８）
溶媒が、アセトニトリル、アミド、ベンゾニトリル、ブチロラクトン、環状エーテル、ジブチルカーボナート、ジエチルカーボナート、ジエチルエーテル、ジメトキシエタン、ジメチルカーボナート、ジメチルホルムアミド、ジメチルスルホン、ジオキサン、ジオキソラン、ギ酸エチル、エチレンカーボナート、エチルメチルカーボナート、ラクトン、直鎖状（ｌｉｎｅａｒ）エーテル、ギ酸メチル、メチルプロピオナート、メチルテトラヒドロフラン、ニトリル、ニトロベンゼン、ニトロメタン、ｎ−メチルピロリドン、プロピレンカーボナート、スルホラン、スルホン、テトラヒドロフラン、テトラメチレンスルホン、チオフェン、エチレングリコール、ジエチレングリコール、トリエチレングリコール、ポリエチレングリコール、炭酸エステル、γ−ブチロラクトン、ニトリルおよびトリシアノヘキサンの少なくとも１つを含む、態様４７に記載のウルトラキャパシタ。
（態様４９）
ハウジングが、その内面のかなりの部分の上に配置される障壁を含む、態様１に記載のウルトラキャパシタ。
（態様５０）
障壁が、ポリテトラフルオロエチレン（ＰＴＦＥ）、パーフルオロアルコキシ（ＰＦＡ）、フッ素化エチレンプロピレン（ＦＥＰ）、エチレンテトラフルオロエチレン（ＥＴＦＥ）の少なくとも１つを含む、態様４９に記載のウルトラキャパシタ。
（態様５１）
障壁がセラミック材料を含む、態様４９に記載のウルトラキャパシタ。
（態様５２）
障壁が、耐食性、所望の誘電特性および低い電気化学的反応性を示す材料を含む、態様４９に記載のウルトラキャパシタ。
（態様５３）
障壁が、材料の多層を含む、態様４９に記載のウルトラキャパシタ。
（態様５４）
ハウジングが多層材料を含む、態様１に記載のウルトラキャパシタ。
（態様５５）
多層材料が、第２の材料の上に被膜された第１の材料を含む、態様５４に記載のウルトラキャパシタ。
（態様５６）
多層材料が、スチール、タンタルおよびアルミニウムの少なくとも１つを含む、態様５４に記載のウルトラキャパシタ。
（態様５７）
ハウジングが少なくとも１つの半球状のシールを含む、態様１に記載のウルトラキャパシタ。
（態様５８）
ハウジングが少なくとも１つのガラス−金属シールを含む、態様１に記載のウルトラキャパシタ。
（態様５９）
ガラス−金属シールのピンが接触子の１つを提供する、態様５８に記載のウルトラキャパシタ。
（態様６０）
ガラス−金属シールが、鉄−ニッケル−コバルト合金、ニッケル鉄合金、タンタル、モリブデン、ニオブ、タングステン、ステンレスの形態およびチタンの１つを含むフィードスルーを含む、態様５８に記載のウルトラキャパシタ。
（態様６１）
ガラス−金属シールが、ニッケル、モリブデン、クロム、コバルト、鉄、銅、マンガン、チタン、ジルコニウム、アルミニウム、炭素、およびタングステンならびにそれらの合金の少なくとも１つを含むボディ（または本体）を含む、態様５８に記載のウルトラキャパシタ。
（態様６２）
エネルギー貯蔵セルが、正極と負極との間の電気的離隔を与えるセパレータを含む、態様１に記載のウルトラキャパシタ。
（態様６３）
セパレータが、ポリアミド、ポリテトラフルオロエチレン（ＰＴＦＥ）、ポリエーテルエーテルケトン（ＰＥＥＫ）、酸化アルミニウム（Ａｌ２Ｏ３）、ガラス繊維およびガラス繊維強化プラスチックの１つを含む、態様６２に記載のウルトラキャパシタ。
（態様６４）
セパレータが実質的に水分を含まない、態様６３に記載のウルトラキャパシタ。
（態様６５）
セパレータが実質的に疎水性である、態様６３に記載のウルトラキャパシタ。
（態様６６）
気密シールが、約５．０×１０−６ａｔｍ−ｃｃ／秒以下の漏れ速度を示す、態様１に記載のウルトラキャパシタ。
（態様６７）
気密シールが、約５．０×１０−７ａｔｍ−ｃｃ／秒以下の漏れ速度を示す、態様１に記載のウルトラキャパシタ。
（態様６８）
気密シールが、約５．０×１０−８ａｔｍ−ｃｃ／秒以下の漏れ速度を示す、態様１に記載のウルトラキャパシタ。
（態様６９）
気密シールが、約５．０×１０−９ａｔｍ−ｃｃ／秒以下の漏れ速度を示す、態様１に記載のウルトラキャパシタ。
（態様７０）
気密シールが、約５．０×１０−１０ａｔｍ−ｃｃ／秒以下の漏れ速度を示す、態様１に記載のウルトラキャパシタ。
（態様７１）
少なくとも１つの接触子が、もう１つのウルトラキャパシタのもう１つの接触子と結合されるように構成される、態様１に記載のウルトラキャパシタ。
（態様７２）
貯蔵セルが、その外側を覆って配置される包装部材を含む、態様１に記載のウルトラキャパシタ。
（態様７３）
包装部材がＰＴＦＥおよびポリイミドの一方を含む、態様７２に記載のウルトラキャパシタ。
（態様７４）
体積漏れ電流が、前記温度範囲内で約１０００ｍＡ／Ｌ未満である、態様１に記載のウルトラキャパシタ。
（態様７５）
体積漏れ電流が、特定の電圧範囲にわたって約１０００ｍＡ／Ｌ未満である、態様１に記載のウルトラキャパシタ。
（態様７６）
ウルトラキャパシタの製造方法であって、
エネルギー貯蔵媒体を含むエネルギー貯蔵セルをハウジング内に配置すること；および
ウルトラキャパシタを、約８０℃〜約２１０℃の温度範囲内で作動するように構成すること
を含む、方法。
（態様７７）
構成することが、電解質との低い化学反応性を示す、ハウジングのための内側向きの材料を選択することを含む、態様７６に記載の方法。
（態様７８）
ハウジングの内側のかなりの部分において内側向きの材料を含むことを更に含む、態様７７に記載の方法。
（態様７９）
構成することが、内側向きの材料として、アルミニウム、ポリテトラフルオロエチレン（ＰＴＦＥ）、パーフルオロアルコキシ（ＰＦＡ）、フッ素化エチレンプロピレン（ＦＥＰ）、エチレンテトラフルオロエチレン（ＥＴＦＥ）およびセラミック材料の少なくとも１つを選択することを含む、態様７７に記載の方法。
（態様８０）
構成することが、多層材料からハウジングを形成することを含む、態様７６に記載の方法。
（態様８１）
多層材料からハウジングを形成することが、ハウジングの外側に溶接可能な材料を配置することを含む、態様８０に記載の方法。
（態様８２）
構成することが、ハウジングのキャップおよびボディの少なくとも一方を作製することを含む、態様７６に記載の方法。
（態様８３）
構成することが、ハウジング内に注入口を配置することを含む、態様７６に記載の方法。
（態様８４）
作製することが、絶縁体を含むシールと、ハウジングから絶縁された電極とをハウジング内に配置することを含む、態様８２に記載の方法。
（態様８５）
シールを配置することが、ガラス−金属シールを配置することを含む、態様８４に記載の方法。
（態様８６）
シールを配置することが、半球状のシールを配置することを含む、態様８４に記載の方法。
（態様８７）
ガラス−金属シールを配置することが、ガラス−金属シールをハウジングの外面に溶接することを含む、態様８５に記載の方法。
（態様８８）
エネルギー貯蔵セルを作製することを更に含む、態様７６に記載の方法。
（態様８９）
エネルギー貯蔵セルを作製することが、エネルギー貯蔵媒体を集電体に接合することにより電極を得ることを含む、態様８８に記載の方法。
（態様９０）
電極を得ることが、エネルギー貯蔵媒体を集電体に接合することにより作製される複数の電極構成要素を接合することを含む、態様８９に記載の方法。
（態様９１）
複数の電極構成要素を接合することが、接合要素を、一の電極構成要素の集電体と、もう１つの電極構成要素の集電体とに超音波接合することを含む、態様９０に記載の方法。
（態様９２）
エネルギー貯蔵セルを作製することが、少なくとも１つのリード線を電極に接合することを含む、態様８８に記載の方法。
（態様９３）
少なくとも１つのリード線を電極に接合することが、少なくとも１つの基準マークを電極の上に設けることを含む、態様９２に記載の方法。
（態様９４）
少なくとも１つのリード線を電極に接合することが、各リード線を各々の基準マークに配置することを含む、態様９２に記載の方法。
（態様９５）
少なくとも１つのリード線を接合することが、集電体からエネルギー貯蔵媒体を取り除くことを含む、態様９２に記載の方法。
（態様９６）
少なくとも１つのリード線を接合することが、リード線を集電体に超音波溶接することを含む、態様９２に記載の方法。
（態様９７）
エネルギー貯蔵セルを作製することが、少なくとも２つの電極の間にセパレータを配置することを含む、態様８８に記載の方法。
（態様９８）
各々の電極をセパレータと共に配列することを更に含む、態様９７に記載の方法。
（態様９９）
エネルギー貯蔵セルを作製することが、少なくとも２つの電極を、その間に配置されるセパレータと共に詰めることを含む、態様８８に記載の方法。
（態様１００）
詰めることが、貯蔵セルを巻いて、巻かれた貯蔵セルとすることを含む、態様９９に記載の方法。
（態様１０１）
エネルギー貯蔵セルを作製することが、貯蔵セルの上に包装部材を配置することを含む、態様８８に記載の方法。
（態様１０２）
エネルギー貯蔵セルを配置することが、複数のリード線を一緒にして端子を提供することを含む、態様７６に記載の方法。
（態様１０３）
複数のリード線を一緒にすることが、リード線を一緒に配列して一連の配列されたリード線にし、それにより端子を形成することを含む、態様１０２に記載の方法。
（態様１０４）
一連の配列されたリード線の周りに包装部材を設けることを更に含む、態様１０３に記載の方法。
（態様１０５）
一連の配列されたリード線に折り目を設けることを更に含む、態様１０３に記載の方法。
（態様１０６）
一連の配列されたリード線を、ハウジングの接触子を連結することを更に含む、態様１０３に記載の方法。
（態様１０７）
連結することが、一連の配列されたリード線を接触子に溶接することを含む、態様１０３に記載の方法。
（態様１０８）
連結することが、一連の配列されたリード線を、ハウジングの接触子と連結するためのジャンパーおよびブリッジの一方に溶接することを含む、態様１０３に記載の方法。
（態様１０９）
ジャンパーおよびブリッジの少なくとも一方をハウジングの接触子に電気的に連結することを更に含む、態様７６に記載の方法。
（態様１１０）
ハウジングの内側における接触子の上に絶縁性材料を実質的に配置することを更に含む、態様１０９に記載の方法。
（態様１１１）
エネルギー貯蔵セルをハウジング内に密封することを更に含む、態様７６に記載の方法。
（態様１１２）
少なくとも１つのキャップをボディに結合してハウジングを提供することを更に含む、態様７６に記載の方法。
（態様１１３）
キャップが、凹形キャップ、凸形キャップおよび平面形キャップの１つを含む、態様１１２に記載の方法。
（態様１１４）
結合を提供するために、ハウジングにおける多層材料の少なくとも一部を除去することを更に含む、態様１１２に記載の方法。
（態様１１５）
密封することが、ハウジングの構成要素を一緒にパルス溶接すること、レーザー溶接すること、抵抗溶接することおよびＴＩＧ溶接することの少なくとも１つを含む、態様１１２に記載の方法。
（態様１１６）
ウルトラキャパシタの製造方法であって、
エネルギー貯蔵媒体を含むエネルギー貯蔵セルをハウジング内に配置すること；および
約８０℃〜約２１０℃の温度範囲内で作動するようになっている電解質でハウジングを満たすこと
を含む、方法。
（態様１１７）
配置することが、電極、セパレータ、リード線、組み立てられたエネルギー貯蔵セルおよび内部の水分を低減するためのハウジングの少なくとも１つを含むウルトラキャパシタの構成要素を前処理することを更に含む、態様１１６に記載の方法。
（態様１１８）
前処理が、選択された構成要素を実質的に真空の下で約１００℃〜約１５０℃の温度範囲にわたって加熱することを含む、態様１１６に記載の方法。
（態様１１９）
前処理が、選択された構成要素を実質的に真空の下で約１５０℃〜約３００℃の温度範囲にわたって加熱することを含む、態様１１６に記載の方法。
（態様１２０）
配置することが、実質的に不活性の環境において行われる、態様１１６に記載の方法。
（態様１２１）
実質的に精製された電解質を選択することを更に含む、態様１１６に記載の方法。
（態様１２２）
実質的に精製された電解質が、ハロゲン化物イオン含有量が約１０００ｐｐｍ未満の電解質を含む、態様１１６に記載の方法。
（態様１２３）
実質的に精製された電解質が、ハロゲン化物イオン含有量が約５００ｐｐｍ未満の電解質を含む、態様１１６に記載の方法。
（態様１２４）
実質的に精製された電解質が、ハロゲン化物イオン含有量が約１００ｐｐｍ未満の電解質を含む、態様１１６に記載の方法。
（態様１２５）
実質的に精製された電解質が、ハロゲン化物イオン含有量が約２０ｐｐｍ以下の電解質を含む、態様１１６に記載の方法。
（態様１２６）
ハロゲン化物イオンが塩化物、臭化物、フッ化物およびヨウ化物の少なくとも１つを含む、態様１２２に記載の方法。
（態様１２７）
電解質中の金属種の総濃度が約１０００ｐｐｍ未満である、態様１１６に記載の方法。
（態様１２８）
金属種が、Ｂｒ、Ｃｄ、Ｃｏ、Ｃｒ、Ｃｕ、Ｆｅ、Ｋ、Ｌｉ、Ｍｏ、Ｎａ、Ｎｉ、Ｐｂ、Ｚｎ、前記のいずれかの合金および前記のいずれかの酸化物の少なくとも１つを含む、態様１２７に記載の方法。
（態様１２９）
電解質中の溶媒の少なくとも１つからの不純物の総濃度が、約１０００ｐｐｍ未満である、態様１１６に記載の方法。
（態様１３０）
不純物が、ブロモエタン、クロロエタン、１−ブロモブタン、１−クロロブタン、１−メチルイミダゾール、酢酸エチルおよび塩化メチレンの少なくとも１つを含む、態様１２９に記載の方法。
（態様１３１）
電解質中の全含水量が、約５００ｐｐｍ未満である、態様１１６に記載の方法。
（態様１３２）
電解質中の全含水量が、約１００ｐｐｍ未満である、態様１１６に記載の方法。
（態様１３３）
電解質中の全含水量が、約５０ｐｐｍ未満である、態様１１６に記載の方法。
（態様１３４）
電解質中の全含水量が、約２０ｐｐｍ未満である、態様１１６に記載の方法。
（態様１３５）
電解質のカチオンが、１−（３−シアノプロピル）−３−メチルイミダゾリウム、１，２−ジメチル−３−プロピルイミダゾリウム、１，３−ビス（３−シアノプロピル）イミダゾリウム、１，３−ジエトキシイミダゾリウム、１−ブチル−１−メチルピペリジニウム、１−ブチル−２，３−ジメチルイミダゾリウム、１−ブチル−３−メチルイミダゾリウム、１−ブチル−４−メチルピリジニウム、１−ブチルピリジニウム、１−デシル−３−メチルイミダゾリウム、１−エチル−３−メチルイミダゾリウムおよび３−メチル−１−プロピルピリジニウムを含む群から選択される、態様１１６に記載の方法。
（態様１３６）
電解質のカチオンが、アンモニウム、イミダゾリウム、オキサゾリウム、ホスホニウム、ピペリジニウム、ピラジニウム、ピラジニウム、ピリダジニウム、ピリジニウム、ピリミジニウム、ピロリジニウム、スルホニウム、チアゾリウム、トリアゾリウム、グアニジウム、イソキノリニウム、ベンゾトリアゾリウム、ビオロゲン型および官能性イミダゾリウムカチオンを含む群から選択される、態様１１６に記載の方法。
（態様１３７）
カチオンの少なくとも１つの分岐基（Ｒｘ）が、アルキル、ヘテロアルキル、アルケニル、ヘテロアルケニル、アルキニル、ヘテロアルキニル、ハロ、アミノ、ニトロ、シアノ、ヒドロキシル、サルフェート、スルホナートおよびカルボニル基を含む群から選択される、態様１３６に記載の方法。
（態様１３８）
アルキルが、飽和脂肪族基、直鎖アルキル基、分枝鎖アルキル基、シクロアルキル（脂環式）基、アルキル置換シクロアルキル基およびシクロアルキル置換アルキル基を含む群から選択される、態様１３７に記載の方法。
（態様１３９）
アルキルが、メチル、エチル、プロピル、ブチル、ペンチル、ヘキシル、エチルヘキシル、シクロプロピル、シクロブチル、シクロペンチルおよびシクロヘキシルを含む群から選択される、態様１３７に記載の方法。
（態様１４０）
ヘテロアルキルが、少なくとも１つのヘテロ原子を含むアルキル基を含む、態様１３７に記載の方法。
（態様１４１）
ヘテロ原子が、酸素、窒素および硫黄を含む群から選択される、態様１４０に記載の方法。
（態様１４２）
アルキル基およびアルキニル基が脂肪族基を含む、態様１３７に記載の方法。
（態様１４３）
脂肪族基が、２重結合および３重結合の少なくとも一方を含む、態様１３７に記載の方法。
（態様１４４）
電解質のアニオンが、−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−、−ＣＢ１１Ｈ１２−、−ＣＢ１１Ｈ６Ｃｌ６−、−ＣＨ３ＣＢ１１Ｈ１１−および−Ｃ２Ｈ５ＣＢ１１Ｈ１１−を含む群から選択される、態様１１６に記載の方法。
（態様１４５）
電解質のアニオンが、Ａ−ＰＯ４−、−Ａ−ＳＯ２−、Ａ−ＳＯ３−、−Ａ−ＳＯ３Ｈ−、−Ａ−ＣＯＯ−、−Ａ−ＣＯ−を含む群から選択され、Ａは、フェニル基、置換フェニル、アルキル基、置換アルキル基、負に帯電したラジカルアルカン、ハロゲン化アルカンおよびエーテルの１つである、態様１１６に記載の方法。
（態様１４６）
電解質のアニオンが、複数の基礎構造と、各々の数の置換基とを含む、態様１１６に記載の方法。
（態様１４７）
電解質が溶媒を含む、態様１１６に記載の方法。
（態様１４８）
溶媒が、アセトニトリル、アミド、ベンゾニトリル、ブチロラクトン、環状エーテル、ジブチルカーボナート、ジエチルカーボナート、ジエチルエーテル、ジメトキシエタン、ジメチルカーボナート、ジメチルホルムアミド、ジメチルスルホン、ジオキサン、ジオキソラン、ギ酸エチル、エチレンカーボナート、エチルメチルカーボナート、ラクトン、直鎖状（ｌｉｎｅａｒ）エーテル、ギ酸メチル、メチルプロピオナート、メチルテトラヒドロフラン、ニトリル、ニトロベンゼン、ニトロメタン、ｎ−メチルピロリドン、プロピレンカーボナート、スルホラン、スルホン、テトラヒドロフラン、テトラメチレンスルホン、チオフェン、エチレングリコール、ジエチレングリコール、トリエチレングリコール、ポリエチレングリコール、炭酸エステル、γ−ブチロラクトン、ニトリルおよびトリシアノヘキサンの少なくとも１つを含む、態様１４７に記載の方法。
（態様１４９）
満たすことを提供するために、注入口をハウジング内に配置することを更に含む、態様１１６に記載の方法。
（態様１５０）
満たすことが完了したら、注入口を密封することを更に含む、態様１４９に記載の方法。
（態様１５１）
密封することが、適合する材料を注入口に嵌めることを含む、態様１５０に記載の方法。
（態様１５２）
注入口に嵌められた前記材料をハウジングに溶接することを更に含む、態様１５１に記載の方法。
（態様１５３）
満たすことが、ハウジングにおける注入口の上に電解質を配置することを含む、態様１１６に記載の方法。
（態様１５４）
満たすことが、ハウジングにおける注入口において真空引きすることを含む、態様１５３に記載の方法。
（態様１５５）
真空が、約１５０ミリトル以下である、態様１５４に記載の方法。
（態様１５６）
真空が、約４０ミリトル以下である、態様１５４に記載の方法。
（態様１５７）
満たすことが、実質的に不活性な環境において行われる、態様１１６に記載の方法。
（態様１５８）
ハウジング内のエネルギー貯蔵セルおよび電解質を含むウルトラキャパシタであって、ハウジング内の水分のレベルが約１０００ｐｐｍ未満である、ウルトラキャパシタ。
（態様１５９）
ハウジング内の水分のレベルが約５００ｐｐｍ未満である、態様１５８に記載のウルトラキャパシタ。
（態様１６０）
ハウジング内の水分のレベルが約３５０ｐｐｍ未満である、態様１５８に記載のウルトラキャパシタ。
（態様１６１）
ウルトラキャパシタの電極における水分のレベルが約３５０ｐｐｍ未満である、態様１５８に記載のウルトラキャパシタ。
（態様１６２）
ウルトラキャパシタのセパレータにおける水分のレベルが約１６０ｐｐｍ未満である、態様１５８に記載のウルトラキャパシタ。
（態様１６３）
ウルトラキャパシタの電解質における水分のレベルが約２０ｐｐｍ未満である、態様１５８に記載のウルトラキャパシタ。
（態様１６４）
ウルトラキャパシタが、約１０００ｐｐｍ未満のハロゲン化物含有量を有する、態様１５８に記載のウルトラキャパシタ。
（態様１６５）
ウルトラキャパシタが、約５００ｐｐｍ未満のハロゲン化物含有量を有する、態様１５８に記載のウルトラキャパシタ。
（態様１６６）
ウルトラキャパシタが、約１００ｐｐｍ未満のハロゲン化物含有量を有する、態様１５８に記載のウルトラキャパシタ。
（態様１６７）
ハウジング内のエネルギー貯蔵セルおよび電解質を含むウルトラキャパシタであって、ハウジング内のハロゲン化物不純物のレベルが約１０００ｐｐｍ未満である、ウルトラキャパシタ。
（態様１６８）
ハウジング内の水分のレベルが約１０００ｐｐｍ未満である、態様１６７に記載のウルトラキャパシタ。
（態様１６９）
ハウジング内の水分のレベルが約５００ｐｐｍ未満である、態様１６７に記載のウルトラキャパシタ。
（態様１７０）
ハウジング内の水分のレベルが約３５０ｐｐｍ未満である、態様１６７に記載のウルトラキャパシタ。
（態様１７１）
ウルトラキャパシタの電極における水分のレベルが約３５０ｐｐｍ未満である、態様１６７に記載のウルトラキャパシタ。
（態様１７２）
ウルトラキャパシタのセパレータにおける水分のレベルが約１６０ｐｐｍ未満である、態様１６７に記載のウルトラキャパシタ。
（態様１７３）
ウルトラキャパシタの電解質における水分のレベルが約２０ｐｐｍ未満である、態様１６７に記載のウルトラキャパシタ。
（態様１７４）
平均塩化物（Ｃｌ−）含有量が約５００ｐｐｍ未満である、態様１６７に記載のウルトラキャパシタ。
（態様１７５）
平均フッ化物（Ｆ−）含有量が約５００ｐｐｍ未満である、態様１６７に記載のウルトラキャパシタ。
（態様１７６）
ウルトラキャパシタ内の汚染物質のキャラクタリゼーション方法であって、
ウルトラキャパシタのハウジングを破壊してハウジングの内容物にアクセスすること；
内容物をサンプリングすること；および
サンプルを分析すること
を含む、方法。
（態様１７７）
破壊することが、ドリルでハウジングに穴をあけること及びハウジングを切断することの少なくとも一方を含む、態様１７６に記載の方法。
（態様１７８）
破壊することが、実質的に汚染物質のない実質的に不活性な環境において行われる、態様１７６に記載の方法。
（態様１７９）
内容物が、電解質、電極、セパレータおよびハウジングの内面の少なくとも１つを含む、態様１７６に記載の方法。
（態様１８０）
サンプリングが、ウルトラキャパシタ内から電解質を吸い出すことを含む、態様１７６に記載の方法。
（態様１８１）
サンプリングが、既知の濃度の不純物を含む電解質をウルトラキャパシタに加えることを含む、態様１７６に記載の方法。
（態様１８２）
サンプリングが、分析のために過剰な電解質を取り出すことを更に含む、態様１９０に記載の方法。
（態様１８３）
サンプリングが、電極、セパレータおよびハウジングの内面の少なくとも１つのアリコートを取得することを含む、態様１７６に記載の方法。
（態様１８４）
分析することが、原子吸光分析法（ＡＡＳ）、誘導結合プラズマ質量分析法（ＩＣＰＭＳ）、イオンクロマトグラフィ（ＩＣ）、蛍光Ｘ線（ＸＲＦ）、熱分解、ラマン分光法およびイオン選択電極（ＩＳＥ）の使用による方法の少なくとも１つを行うことを含む、態様１７６に記載の方法。
（態様１８５）
内容物を分析することが、内容物を秤量すること、および総重量の百分率を確認することを更に含む、態様１７６に記載の方法。
（態様１８６）
約１００℃〜約１５０℃の範囲で実質的に一定の温度で保持される間、約１０ｍＡ／ｃｃ未満の体積漏れ電流を示す、ウルトラキャパシタ。
（態様１８７）
体積漏れ電流が約１ｍＡ／ｃｃ未満である、態様１８６に記載のウルトラキャパシタ。
（態様１８８）
約０．０００１ｍＡ／ｃｃより大きい体積漏れ電流を更に示す、態様１８６に記載のウルトラキャパシタ。
（態様１８９）
約６Ｆ／ｃｃ〜約１ｍＦ／ｃｃの体積キャパシタンスを更に示す、態様１８６に記載のウルトラキャパシタ。
（態様１９０）
約１０Ｆ／ｃｃ〜約５Ｆ／ｃｃの体積キャパシタンスを更に示す、態様１８６に記載のウルトラキャパシタ。
（態様１９１）
約５０Ｆ／ｃｃ〜約８Ｆ／ｃｃの体積キャパシタンスを更に示す、態様１８６に記載のウルトラキャパシタ。
（態様１９２）
約２０ｍΩ・ｃｃ〜２００ｍΩ・ｃｃの体積ＥＳＲを更に示す、態様１８６に記載のウルトラキャパシタ。
（態様１９３）
約１５０ｍΩ・ｃｃ〜２Ω・ｃｃの体積ＥＳＲを更に示す、態様１８６に記載のウルトラキャパシタ。
（態様１９４）
約１．５Ω・ｃｃ〜２００Ω・ｃｃの体積ＥＳＲを更に示す、態様１８６に記載のウルトラキャパシタ。
（態様１９５）
約１５０Ω・ｃｃ〜２０００Ω・ｃｃの体積ＥＳＲを更に示す、態様１８６に記載のウルトラキャパシタ。
（態様１９６）
少なくとも２０時間一定電圧に保持される間、約６０％未満のキャパシタンスの低下を更に示す、態様１８６に記載のウルトラキャパシタ。
（態様１９７）
少なくとも２０時間一定電圧に保持される間、約３００％未満のＥＳＲの増加を更に示す、態様１８６に記載のウルトラキャパシタ。
（態様１９８）
ウルトラキャパシタの電極において約１０００ｐｐｍ未満の含水量を有する、態様１８６に記載のウルトラキャパシタ。
（態様１９９）
ウルトラキャパシタの電極において約５００ｐｐｍ未満の含水量を有する、態様１８６に記載のウルトラキャパシタ。
（態様２００）
ウルトラキャパシタのセパレータにおいて約１０００ｐｐｍ未満の含水量を有する、態様１８６に記載のウルトラキャパシタ。
（態様２０１）
ウルトラキャパシタのセパレータにおいて約５００ｐｐｍ未満の含水量を有する、態様１８６に記載のウルトラキャパシタ。
（態様２０２）
ウルトラキャパシタの電解質において約５００ｐｐｍ未満の含水量を有する、態様１８６に記載のウルトラキャパシタ。
（態様２０３）
密封されたハウジングを含む、態様１８６に記載のウルトラキャパシタ。
（態様２０４）
密封が、約１０−５（標準Ｈｅ  ｃｃ／ｓ）〜約１０−９（標準Ｈｅ  ｃｃ／ｓ）のＨｅの漏れ速度（標準Ｈｅ  ｃｃ／ｓ）を示す、態様２０３に記載のウルトラキャパシタ。
（態様２０５）
密封が、約１０−７（標準Ｈｅ  ｃｃ／ｓ）〜約１０−１０（標準Ｈｅ  ｃｃ／ｓ）のＨｅの漏れ速度（標準Ｈｅ  ｃｃ／ｓ）を示す、態様２０３に記載のウルトラキャパシタ。
（態様２０６）
ウルトラキャパシタの電極、電解質およびセパレータの１つにおける塩化物含有量が、約３００ｐｐｍ未満である、態様１８６に記載のウルトラキャパシタ。
（態様２０７）
ウルトラキャパシタのハウジングに配置されるガラス−金属シールを含む、態様１８６に記載のウルトラキャパシタ。
（態様２０８）
約１４０℃〜１８０℃の温度範囲内で実質的に一定の温度に保持される間、約１０ｍＡ／ｃｃ未満の体積漏れ電流を示す、ウルトラキャパシタ。
（態様２０９）
体積漏れ電流が約１ｍＡ／ｃｃ未満である、態様２０８に記載のウルトラキャパシタ。
（態様２１０）
約０．００１ｍＡ／ｃｃより大きい体積漏れ電流を更に示す、態様２０８に記載のウルトラキャパシタ。
（態様２１１）
約６Ｆ／ｃｃ〜約１ｍＦ／ｃｃの体積キャパシタンスを更に示す、態様２０８に記載のウルトラキャパシタ。
（態様２１２）
約１０Ｆ／ｃｃ〜約５Ｆ／ｃｃの体積キャパシタンスを更に示す、態様２０８に記載のウルトラキャパシタ。
（態様２１３）
約５０Ｆ／ｃｃ〜約８Ｆ／ｃｃの体積キャパシタンスを更に示す、態様２０８に記載のウルトラキャパシタ。
（態様２１４）
約２０ｍΩ・ｃｃ〜約２００ｍΩ・ｃｃの体積ＥＳＲを更に示す、態様２０８に記載のウルトラキャパシタ。
（態様２１５）
約１５０ｍΩ・ｃｃ〜約２Ω・ｃｃの体積ＥＳＲを更に示す、態様２０８に記載のウルトラキャパシタ。
（態様２１６）
約１．５０Ω・ｃｃ〜約２００Ω・ｃｃの体積ＥＳＲを更に示す、態様２０８に記載のウルトラキャパシタ。
（態様２１７）
約１５０Ω・ｃｃ〜約２０００Ω・ｃｃの体積ＥＳＲを更に示す、態様２０８に記載のウルトラキャパシタ。
（態様２１８）
少なくとも２０時間一定電圧に保持される間、約６０％未満のキャパシタンスの低下を更に示す、態様２０８に記載のウルトラキャパシタ。
（態様２１９）
少なくとも２０時間一定電圧に保持される間、約３００％未満のＥＳＲの増加を更に示す、態様２０８に記載のウルトラキャパシタ。
（態様２２０）
ウルトラキャパシタの電極において約１０００ｐｐｍ未満の含水量を有する、態様２０８に記載のウルトラキャパシタ。
（態様２２１）
ウルトラキャパシタの電極において約５００ｐｐｍ未満の含水量を有する、態様２０８に記載のウルトラキャパシタ。
（態様２２２）
ウルトラキャパシタのセパレータにおいて約１０００ｐｐｍ未満の含水量を有する、態様２０８に記載のウルトラキャパシタ。
（態様２２３）
ウルトラキャパシタのセパレータにおいて約５００ｐｐｍ未満の含水量を有する、態様２０８に記載のウルトラキャパシタ。
（態様２２４）
ウルトラキャパシタの電解質において約５００ｐｐｍ未満の含水量を有する、態様２０８に記載のウルトラキャパシタ。
（態様２２５）
密封されたハウジングを含む、態様２０８に記載のウルトラキャパシタ。
（態様２２６）
密封が、約１０−５（標準Ｈｅ  ｃｃ／ｓ）〜約１０−９（標準Ｈｅ  ｃｃ／ｓ）のＨｅの漏れ速度（標準Ｈｅ  ｃｃ／ｓ）を示す、態様２２５に記載のウルトラキャパシタ。
（態様２２７）
密封が、約１０−７（標準Ｈｅ  ｃｃ／ｓ）〜約１０−１０（標準Ｈｅ  ｃｃ／ｓ）のＨｅの漏れ速度（標準Ｈｅ  ｃｃ／ｓ）を示す、態様２２５に記載のウルトラキャパシタ。
（態様２２８）
ウルトラキャパシタの電極、電解質およびセパレータの１つにおける塩化物含有量が、約３００ｐｐｍ未満である、態様２０８に記載のウルトラキャパシタ。
（態様２２９）
ウルトラキャパシタのハウジングに配置されるガラス−金属シールを含む、態様２０８に記載のウルトラキャパシタ。
（態様２３０）
約１７０℃〜２１０℃の温度範囲内で実質的に一定の温度に保持される間、約１０ｍＡ／ｃｃ未満の体積漏れ電流を示す、ウルトラキャパシタ。
（態様２３１）
体積漏れ電流が約１ｍＡ／ｃｃ未満である、態様２３０に記載のウルトラキャパシタ。
（態様２３２）
約０．００１ｍＡ／ｃｃより大きい体積漏れ電流を更に示す、態様２３０に記載のウルトラキャパシタ。
（態様２３３）
約６Ｆ／ｃｃ〜約１ｍＦ／ｃｃの体積キャパシタンスを更に示す、態様２３０に記載のウルトラキャパシタ。
（態様２３４）
約１０Ｆ／ｃｃ〜約５Ｆ／ｃｃの体積キャパシタンスを更に示す、態様２３０に記載のウルトラキャパシタ。
（態様２３５）
約５０Ｆ／ｃｃ〜約８Ｆ／ｃｃの体積キャパシタンスを更に示す、態様２３０に記載のウルトラキャパシタ。
（態様２３６）
約２０ｍΩ・ｃｃ〜約２００ｍΩ・ｃｃの体積ＥＳＲを更に示す、態様２３０に記載のウルトラキャパシタ。
（態様２３７）
約１５０ｍΩ・ｃｃ〜約２Ω・ｃｃの体積ＥＳＲを更に示す、態様２３０に記載のウルトラキャパシタ。
（態様２３８）
約１．５０Ω・ｃｃ〜約２００Ω・ｃｃの体積ＥＳＲを更に示す、態様２３０に記載のウルトラキャパシタ。
（態様２３９）
約１５０Ω・ｃｃ〜約２０００Ω・ｃｃの体積ＥＳＲを更に示す、態様２３０に記載のウルトラキャパシタ。
（態様２４０）
少なくとも２０時間一定電圧に保持される間、約６０％未満のキャパシタンスの低下を更に示す、態様２３０に記載のウルトラキャパシタ。
（態様２４１）
少なくとも２０時間一定電圧に保持される間、約３００％未満のＥＳＲの増加を更に示す、態様２３０に記載のウルトラキャパシタ。
（態様２４２）
ウルトラキャパシタの電極において約１０００ｐｐｍ未満の含水量を有する、態様２３０に記載のウルトラキャパシタ。
（態様２４３）
ウルトラキャパシタの電極において約５００ｐｐｍ未満の含水量を有する、態様２３０に記載のウルトラキャパシタ。
（態様２４４）
ウルトラキャパシタのセパレータにおいて約１０００ｐｐｍ未満の含水量を有する、態様２３０に記載のウルトラキャパシタ。
（態様２４５）
ウルトラキャパシタのセパレータにおいて約５００ｐｐｍ未満の含水量を有する、態様２３０に記載のウルトラキャパシタ。
（態様２４６）
ウルトラキャパシタの電解質において約５００ｐｐｍ未満の含水量を有する、態様２３０に記載のウルトラキャパシタ。
（態様２４７）
密封されたハウジングを含む、態様２３０に記載のウルトラキャパシタ。
（態様２４８）
密封が、約１０−５（標準Ｈｅ  ｃｃ／ｓ）〜約１０−９（標準Ｈｅ  ｃｃ／ｓ）のＨｅの漏れ速度（標準Ｈｅ  ｃｃ／ｓ）を示す、態様２４７に記載のウルトラキャパシタ。
（態様２４９）
密封が、約１０−７（標準Ｈｅ  ｃｃ／ｓ）〜約１０−１０（標準Ｈｅ  ｃｃ／ｓ）のＨｅの漏れ速度（標準Ｈｅ  ｃｃ／ｓ）を示す、態様２４７に記載のウルトラキャパシタ。
（態様２５０）
ウルトラキャパシタの電極、電解質およびセパレータの１つにおける塩化物含有量が、約３００ｐｐｍ未満である、態様２３０に記載のウルトラキャパシタ。
（態様２５１）
ウルトラキャパシタのハウジングに配置されるガラス−金属シールを含む、態様２３０に記載のウルトラキャパシタ。
（態様２５２）
高温で再充電可能なエネルギー貯蔵デバイスを提供する方法であって、
約８０℃〜約２１０℃の温度範囲における周囲温度にさらされるときに０．０１Ｗ／Ｌ〜１００ｋＷ／Ｌの初期ピーク電力密度および少なくとも２０時間の耐久時間を示す、高温で再充電可能なエネルギー貯蔵デバイス（ＨＴＲＥＳＤ）を選択すること；および
貯蔵デバイスを提供すること
を含む、方法。
（態様２５３）
耐久時間が、その時間にわたるピーク電力密度の約５０％以下の低下によって評価され、ＨＴＲＥＳＤは、少なくとも２回充電および放電されるように構成される、態様２５２に記載の方法。
（態様２５４）
ＨＴＲＥＳＤがウルトラキャパシタである、態様２５２に記載の方法。
（態様２５５）
温度範囲が約１００℃〜約２１０℃である、態様２５２に記載の方法。
（態様２５６）
温度範囲が約１２５℃〜約２１０℃である、態様２５２に記載の方法。
（態様２５７）
温度範囲が約８０℃〜約１７５℃である、態様２５２に記載の方法。
（態様２５８）
温度範囲が約１００℃〜約１７５℃である、態様２５２に記載の方法。
（態様２５９）
温度範囲が約１２５℃〜約１７５℃である、態様２５２に記載の方法。
（態様２６０）
ＨＴＲＥＳＤが、約０．０１Ｗ／Ｌ〜約５０ｋＷ／Ｌの初期ピーク電力密度を示す、態様２５２に記載の方法。
（態様２６１）
ＨＴＲＥＳＤが、約０．０１Ｗ／Ｌ〜約１０ｋＷ／Ｌの初期ピーク電力密度を示す、態様２５２に記載の方法。
（態様２６２）
ＨＴＲＥＳＤが、約０．０１Ｗ／Ｌ〜約５ｋＷ／Ｌの初期ピーク電力密度を示す、態様２５２に記載の方法。
（態様２６３）
ＨＴＲＥＳＤが、約０．０１Ｗ／Ｌ〜約２ｋＷ／Ｌの初期ピーク電力密度を示す、態様２５２に記載の方法。
（態様２６４）
高温で再充電可能なエネルギー貯蔵デバイス（ＨＴＲＥＳＤ）の使用方法であって、
ＨＴＲＥＳＤを得ること；ならびに
ＨＴＲＥＳＤが約８０℃〜約２１０℃の温度範囲内の周囲温度において作動するときに０．０１Ｗ／Ｌ〜１５０ｋＷ／Ｌの初期ピーク電力密度および少なくとも２０時間の寿命を示すように、２０時間の継続時間にわたって少なくとも２回ＨＴＲＥＳＤを二者択一的に充電および放電することによりＨＴＲＥＳＤをサイクルさせること、およびＨＴＲＥＳＤを横切る電圧を２０時間保持することの少なくとも一方を行うこと
を含む、方法。
（態様２６５）
耐久性が、その時間にわたるピーク電力密度の約５０％以下の低下によって評価され、ＨＴＲＥＳＤは、少なくとも２回充電および放電されるように構成される、態様２６４に記載の方法。
（態様２６６）
ＨＴＲＥＳＤがウルトラキャパシタである、態様２６４に記載の方法。
（態様２６７）
温度範囲が約１００℃〜約２１０℃である、態様２６４に記載の方法。
（態様２６８）
温度範囲が約１２５℃〜約２１０℃である、態様２６４に記載の方法。
（態様２６９）
温度範囲が約８０℃〜約１７５℃である、態様２６４に記載の方法。
（態様２７０）
温度範囲が約１００℃〜約１７５℃である、態様２６４に記載の方法。
（態様２７１）
温度範囲が約１２５℃〜約１７５℃である、態様２６４に記載の方法。
（態様２７２）
ＨＴＲＥＳＤが、約０．０１Ｗ／Ｌ〜約５０ｋＷ／Ｌの初期ピーク電力密度を示す、態様２６４に記載の方法。
（態様２７３）
ＨＴＲＥＳＤが、約０．０１Ｗ／Ｌ〜約１０ｋＷ／Ｌの初期ピーク電力密度を示す、態様２６４に記載の方法。
（態様２７４）
ＨＴＲＥＳＤが、約０．０１Ｗ／Ｌ〜約５ｋＷ／Ｌの初期ピーク電力密度を示す、態様２６４に記載の方法。
（態様２７５）
ＨＴＲＥＳＤが、約０．０１Ｗ／Ｌ〜約２ｋＷ／Ｌの初期ピーク電力密度を示す、態様２６４に記載の方法。
（態様２７６）
ウルトラキャパシタの使用方法であって、方法は、
電解質および２つの電極を含むウルトラキャパシタを得ることを含み、電極の各々は集電体と電気的に連通し且つセパレータによって他方の電極と離隔されており、
ウルトラキャパシタの充電および放電の一方が、約０．１Ｗｈ・ｋＷ／Ｌ２〜約１００Ｗｈ・ｋＷ／Ｌ２の範囲のピーク電力密度およびエネルギー密度の初期の組み合わせをもたらし、前記組み合わせは、数学的にはウルトラキャパシタのピーク電力密度とエネルギー密度との積であり、
ウルトラキャパシタは、約８０℃〜約２１０℃の温度範囲における周囲温度にさらされるときに少なくとも２０時間の耐久時間を示し、耐久性は、その時間にわたるピーク電力密度の約５０％以下の低下によって示され、ウルトラキャパシタは、少なくとも２回充電および放電されるように構成される、方法。
（態様２７７）
温度範囲が約８０℃〜約１７５℃である、態様２７６に記載の方法。
（態様２７８）
温度範囲が約８０℃〜約１５０℃である、態様２７６に記載の方法。
（態様２７９）
温度範囲が約８０℃〜約１２５℃である、態様２７６に記載の方法。
（態様２８０）
組み合わされた範囲が、約０．１Ｗｈ・ｋＷ／Ｌ２〜約１００Ｗｈ・ｋＷ／Ｌ２である、態様２７６に記載の方法。
（態様２８１）
組み合わされた範囲が、約１Ｗｈ・ｋＷ／Ｌ２〜約１００Ｗｈ・ｋＷ／Ｌ２である、態様２７６に記載の方法。
（態様２８２）
組み合わされた範囲が、約５Ｗｈ・ｋＷ／Ｌ２〜約１００Ｗｈ・ｋＷ／Ｌ２である、態様２７６に記載の方法。
（態様２８３）
組み合わされた範囲が、約１０Ｗｈ・ｋＷ／Ｌ２〜約１００Ｗｈ・ｋＷ／Ｌ２である、態様２７６に記載の方法。
（態様２８４）
組み合わされた範囲が、約２５Ｗｈ・ｋＷ／Ｌ２〜約１００Ｗｈ・ｋＷ／Ｌ２である、態様２７６に記載の方法。
（態様２８５）
組み合わされた範囲が、約５０Ｗｈ・ｋＷ／Ｌ２〜約１００Ｗｈ・ｋＷ／Ｌ２である、態様２７６に記載の方法。
（態様２８６）
組み合わされた範囲が、約０．１Ｗｈ・ｋＷ／Ｌ２〜約５０Ｗｈ・ｋＷ／Ｌ２である、態様２７６に記載の方法。
（態様２８７）
組み合わされた範囲が、約１Ｗｈ・ｋＷ／Ｌ２〜約５０Ｗｈ・ｋＷ／Ｌ２である、態様２７６に記載の方法。
（態様２８８）
組み合わされた範囲が、約５Ｗｈ・ｋＷ／Ｌ２〜約５０Ｗｈ・ｋＷ／Ｌ２である、態様２７６に記載の方法。
（態様２８９）
組み合わされた範囲が、約１０Ｗｈ・ｋＷ／Ｌ２〜約５０Ｗｈ・ｋＷ／Ｌ２である、態様２７６に記載の方法。
（態様２９０）
組み合わされた範囲が、約２５Ｗｈ・ｋＷ／Ｌ２〜約５０Ｗｈ・ｋＷ／Ｌ２である、態様２７６に記載の方法。
（態様２９１）
組み合わされた範囲が、約０．１Ｗｈ・ｋＷ／Ｌ２〜約２５Ｗｈ・ｋＷ／Ｌ２である、態様２７６に記載の方法。
（態様２９２）
組み合わされた範囲が、約１Ｗｈ・ｋＷ／Ｌ２〜約２５Ｗｈ・ｋＷ／Ｌ２である、態様２７６に記載の方法。
（態様２９３）
組み合わされた範囲が、約５Ｗｈ・ｋＷ／Ｌ２〜約２５Ｗｈ・ｋＷ／Ｌ２である、態様２７６に記載の方法。
（態様２９４）
組み合わされた範囲が、約１０Ｗｈ・ｋＷ／Ｌ２〜約２５Ｗｈ・ｋＷ／Ｌ２である、態様２７６に記載の方法。
（態様２９５）
組み合わされた範囲が、約０．１Ｗｈ・ｋＷ／Ｌ２〜約１０Ｗｈ・ｋＷ／Ｌ２である、態様２７６に記載の方法。
（態様２９６）
組み合わされた範囲が、約１Ｗｈ・ｋＷ／Ｌ２〜約１０Ｗｈ・ｋＷ／Ｌ２である、態様２７６に記載の方法。
（態様２９７）
組み合わされた範囲が、約５Ｗｈ・ｋＷ／Ｌ２〜約１０Ｗｈ・ｋＷ／Ｌ２である、態様２７６に記載の方法。
（態様２９８）
組み合わされた範囲が、約０．１Ｗｈ・ｋＷ／Ｌ２〜約５Ｗｈ・ｋＷ／Ｌ２である、態様２７６に記載の方法。
（態様２９９）
組み合わされた範囲が、約１Ｗｈ・ｋＷ／Ｌ２〜約５Ｗｈ・ｋＷ／Ｌ２である、態様２７６に記載の方法。
（態様３００）
組み合わされた範囲が、約０．１Ｗｈ・ｋＷ／Ｌ２〜約１Ｗｈ・ｋＷ／Ｌ２である、態様２７６に記載の方法。
（態様３０１）
ウルトラキャパシタの使用方法であって、
約１００℃〜約１５０℃の範囲で実質的に一定の温度で保持される間、約１０ｍＡ／ｃｃ未満の体積漏れ電流（ｍＡ／ｃｃ）を示すウルトラキャパシタを得ること；ならびに
ウルトラキャパシタが約１００℃〜約１５０℃の範囲で実質的に一定の温度で保持される間、２０時間後に約３００％未満のＥＳＲの増加を示すように、２０時間の継続時間にわたって少なくとも２回ウルトラキャパシタを二者択一的に充電および放電することによりウルトラキャパシタをサイクルさせること、およびウルトラキャパシタを横切る電圧を２０時間保持することの少なくとも一方を行うこと
を含む、方法。
（態様３０２）
体積漏れ電流が約１ｍＡ／ｃｃ未満である、態様３０１に記載の方法。
（態様３０３）
約０．０００１ｍＡ／ｃｃより大きい体積漏れ電流を更に示す、態様３０１に記載の方法。
（態様３０４）
約６Ｆ／ｃｃ〜約１ｍＦ／ｃｃの体積キャパシタンスを更に示す、態様３０１に記載の方法。
（態様３０５）
約１０Ｆ／ｃｃ〜約５Ｆ／ｃｃの体積キャパシタンスを更に示す、態様３０１に記載の方法。
（態様３０６）
約５０Ｆ／ｃｃ〜約８ｍＦ／ｃｃの体積キャパシタンスを更に示す、態様３０１に記載の方法。
（態様３０７）
約２０ｍΩ・ｃｃ〜２００ｍΩ・ｃｃの体積ＥＳＲを更に示す、態様３０１に記載の方法。
（態様３０８）
約１５０ｍΩ・ｃｃ〜２Ω・ｃｃの体積ＥＳＲを更に示す、態様３０１に記載の方法。
（態様３０９）
約１．５Ω・ｃｃ〜２００Ω・ｃｃの体積ＥＳＲを更に示す、態様３０１に記載の方法。
（態様３１０）
約１５０Ω・ｃｃ〜２０００Ω・ｃｃの体積ＥＳＲを更に示す、態様３０１に記載の方法。
（態様３１１）
一定電圧に保持している間、約６０％未満のキャパシタンスの低下を更に示す、態様３０１に記載の方法。
（態様３１２）
ウルトラキャパシタの使用方法であって、
約１４０℃〜約１８０℃の範囲の実質的に一定の温度で保持している間、約１０ｍＡ／ｃｃ未満の体積漏れ電流（ｍＡ／ｃｃ）を示すウルトラキャパシタを得ること；ならびに
ウルトラキャパシタが約１４０℃〜約１８０℃の範囲の実質的に一定の温度で保持している間、２０時間後に約３００％未満のＥＳＲの増加を示すように、２０時間の継続時間にわたって少なくとも２回ウルトラキャパシタを二者択一的に充電および放電することによりウルトラキャパシタをサイクルさせること、およびウルトラキャパシタを横切る電圧を２０時間保持することの少なくとも一方を行うこと
を含む、方法。
（態様３１３）
体積漏れ電流が約１ｍＡ／ｃｃ未満である、態様３１２に記載の方法。
（態様３１４）
約０．０００１ｍＡ／ｃｃより大きい体積漏れ電流を更に示す、態様３１２に記載の方法。
（態様３１５）
約６Ｆ／ｃｃ〜約１ｍＦ／ｃｃの体積キャパシタンスを更に示す、態様３１２に記載の方法。
（態様３１６）
約１０Ｆ／ｃｃ〜約５Ｆ／ｃｃの体積キャパシタンスを更に示す、態様３１２に記載の方法。
（態様３１７）
約５０Ｆ／ｃｃ〜約８ｍＦ／ｃｃの体積キャパシタンスを更に示す、態様３１２に記載の方法。
（態様３１８）
約２０ｍΩ・ｃｃ〜２００ｍΩ・ｃｃの体積ＥＳＲを更に示す、態様３１２に記載の方法。
（態様３１９）
約１５０ｍΩ・ｃｃ〜２Ω・ｃｃの体積ＥＳＲを更に示す、態様３１２に記載の方法。
（態様３２０）
約１．５Ω・ｃｃ〜２００Ω・ｃｃの体積ＥＳＲを更に示す、態様３１２に記載の方法。
（態様３２１）
約１５０Ω・ｃｃ〜２０００Ω・ｃｃの体積ＥＳＲを更に示す、態様３１２に記載の方法。
（態様３２２）
一定電圧に保持している間、約６０％未満のキャパシタンスの低下を更に示す、態様３１２に記載の方法。
（態様３２３）
ウルトラキャパシタの使用方法であって、
約１７０℃〜約２１０℃の範囲で実質的に一定の温度で保持している間、約１０ｍＡ／ｃｃ未満の体積漏れ電流（ｍＡ／ｃｃ）を示すウルトラキャパシタを得ること；ならびに
ウルトラキャパシタが約１７０℃〜約２１０℃の範囲で実質的に一定の温度で保持している間、２０時間後に約３００％未満のＥＳＲの増加を示すように、２０時間の継続時間にわたって少なくとも２回ＨＴＲＥＳＤを二者択一的に充電および放電することによりウルトラキャパシタをサイクルさせること、およびＨＴＲＥＳＤを横切る電圧を２０時間保持することの少なくとも一方を行うこと
を含む、方法。
（態様３２４）
体積漏れ電流が約１ｍＡ／ｃｃ未満である、態様３２３に記載の方法。
（態様３２５）
約０．０００１ｍＡ／ｃｃより大きい体積漏れ電流を更に示す、態様３２３に記載の方法。
（態様３２６）
約６Ｆ／ｃｃ〜約１ｍＦ／ｃｃの体積キャパシタンスを更に示す、態様３２３に記載の方法。
（態様３２７）
約１０Ｆ／ｃｃ〜約５Ｆ／ｃｃの体積キャパシタンスを更に示す、態様３２３に記載の方法。
（態様３２８）
約５０Ｆ／ｃｃ〜約８ｍＦ／ｃｃの体積キャパシタンスを更に示す、態様３２３に記載の方法。
（態様３２９）
約２０ｍΩ・ｃｃ〜２００ｍΩ・ｃｃの体積ＥＳＲを更に示す、態様３２３に記載の方法。
（態様３３０）
約１５０ｍΩ・ｃｃ〜２Ω・ｃｃの体積ＥＳＲを更に示す、態様３２３に記載の方法。
（態様３３１）
約１．５Ω・ｃｃ〜２００Ω・ｃｃの体積ＥＳＲを更に示す、態様３２３に記載の方法。
（態様３３２）
約１５０Ω・ｃｃ〜２０００Ω・ｃｃの体積ＥＳＲを更に示す、態様３２３に記載の方法。
（態様３３３）
一定電圧に保持している間、約６０％未満のキャパシタンスの低下を更に示す、態様３２３に記載の方法。
（態様３３４）
高温で再充電可能なエネルギー貯蔵デバイスを提供する方法であって、
約１００℃〜約１５０℃の範囲で実質的に一定の温度で保持している間、約１０ｍＡ／ｃｃ未満の体積漏れ電流（ｍＡ／ｃｃ）を示すウルトラキャパシタを得ること；ならびに
ウルトラキャパシタが約１００℃〜約１５０℃の範囲の実質的に一定の温度で保持している間、２０時間後に約３００％未満のＥＳＲの増加を示すように、２０時間の継続時間にわたって少なくとも２回ＨＴＲＥＳＤを二者択一的に充電および放電することによりウルトラキャパシタをサイクルさせること、およびＨＴＲＥＳＤを横切る電圧を２０時間保持することの少なくとも一方を行うこと；ならびに
貯蔵デバイスを提供すること
を含む、方法。
（態様３３５）
体積漏れ電流が約１ｍＡ／ｃｃ未満である、態様３３４に記載の方法。
（態様３３６）
約０．０００１ｍＡ／ｃｃより大きい体積漏れ電流を更に示す、態様３３４に記載の方法。
（態様３３７）
約６Ｆ／ｃｃ〜約１ｍＦ／ｃｃの体積キャパシタンスを更に示す、態様３３４に記載の方法。
（態様３３８）
約１０Ｆ／ｃｃ〜約５Ｆ／ｃｃの体積キャパシタンスを更に示す、態様３３４に記載の方法。
（態様３３９）
約５０Ｆ／ｃｃ〜約８ｍＦ／ｃｃの体積キャパシタンスを更に示す、態様３３４に記載の方法。
（態様３４０）
約２０ｍΩ・ｃｃ〜２００ｍΩ・ｃｃの体積ＥＳＲを更に示す、態様３３４に記載の方法。
（態様３４１）
約１５０ｍΩ・ｃｃ〜２Ω・ｃｃの体積ＥＳＲを更に示す、態様３３４に記載の方法。
（態様３４２）
約１．５Ω・ｃｃ〜２００Ω・ｃｃの体積ＥＳＲを更に示す、態様３３４に記載の方法。
（態様３４３）
約１５０Ω・ｃｃ〜２０００Ω・ｃｃの体積ＥＳＲを更に示す、態様３３４に記載の方法。
（態様３４４）
一定電圧に保持している間、約６０％未満のキャパシタンスの低下を更に示す、態様３３４に記載の方法。
（態様３４５）
高温で再充電可能なエネルギー貯蔵デバイスを提供する方法であって、
約１４０℃〜約１８０℃の範囲の実質的に一定の温度で保持している間、約１０ｍＡ／ｃｃ未満の体積漏れ電流（ｍＡ／ｃｃ）を示すウルトラキャパシタを得ること；ならびに
ウルトラキャパシタが約１４０℃〜約１８０℃の範囲の実質的に一定の温度で保持している間、２０時間後に約３００％未満のＥＳＲの増加を示すように、２０時間の継続時間にわたって少なくとも２回ＨＴＲＥＳＤを二者択一的に充電および放電することによりウルトラキャパシタをサイクルさせること、およびＨＴＲＥＳＤを横切る電圧を２０時間保持することの少なくとも一方を行うこと；ならびに
貯蔵デバイスを提供すること
を含む、方法。
（態様３４６）
体積漏れ電流が約１ｍＡ／ｃｃ未満である、態様３４５に記載の方法。
（態様３４７）
約０．０００１ｍＡ／ｃｃより大きい体積漏れ電流を更に示す、態様３４５に記載の方法。
（態様３４８）
約６Ｆ／ｃｃ〜約１ｍＦ／ｃｃの体積キャパシタンスを更に示す、態様３４５に記載の方法。
（態様３４９）
約１０Ｆ／ｃｃ〜約５Ｆ／ｃｃの体積キャパシタンスを更に示す、態様３４５に記載の方法。
（態様３５０）
約５０Ｆ／ｃｃ〜約８ｍＦ／ｃｃの体積キャパシタンスを更に示す、態様３４５に記載の方法。
（態様３５１）
約２０ｍΩ・ｃｃ〜２００ｍΩ・ｃｃの体積ＥＳＲを更に示す、態様３４５に記載の方法。
（態様３５２）
約１５０ｍΩ・ｃｃ〜２Ω・ｃｃの体積ＥＳＲを更に示す、態様３４５に記載の方法。
（態様３５３）
約１．５Ω・ｃｃ〜２００Ω・ｃｃの体積ＥＳＲを更に示す、態様３４５に記載の方法。
（態様３５４）
約１５０Ω・ｃｃ〜２０００Ω・ｃｃの体積ＥＳＲを更に示す、態様３４５に記載の方法。
（態様３５５）
一定電圧に保持している間、約６０％未満のキャパシタンスの低下を更に示す、態様３４５に記載の方法。
（態様３５６）
高温で再充電可能なエネルギー貯蔵デバイスを提供する方法であって、
約１７０℃〜約２１０℃の範囲の実質的に一定の温度で保持している間、約１０ｍＡ／ｃｃ未満の体積漏れ電流（ｍＡ／ｃｃ）を示すウルトラキャパシタを得ること；ならびに
ウルトラキャパシタが約１７０℃〜約２１０℃の範囲の実質的に一定の温度で保持している間、２０時間後に約３００％未満のＥＳＲの増加を示すように、２０時間の継続時間にわたって少なくとも２回ＨＴＲＥＳＤを二者択一的に充電および放電することによりウルトラキャパシタをサイクルさせること、およびＨＴＲＥＳＤを横切る電圧を２０時間保持することの少なくとも一方を行うこと；ならびに
貯蔵デバイスを提供すること
を含む、方法。
（態様３５７）
体積漏れ電流が約１ｍＡ／ｃｃ未満である、態様３５６に記載の方法。
（態様３５８）
約０．０００１ｍＡ／ｃｃより大きい体積漏れ電流を更に示す、態様３５６に記載の方法。
（態様３５９）
約６Ｆ／ｃｃ〜約１ｍＦ／ｃｃの体積キャパシタンスを更に示す、態様３５６に記載の方法。
（態様３６０）
約１０Ｆ／ｃｃ〜約５Ｆ／ｃｃの体積キャパシタンスを更に示す、態様３５６に記載の方法。
（態様３６１）
約５０Ｆ／ｃｃ〜約８ｍＦ／ｃｃの体積キャパシタンスを更に示す、態様３５６に記載の方法。
（態様３６２）
約２０ｍΩ・ｃｃ〜２００ｍΩ・ｃｃの体積ＥＳＲを更に示す、態様３５６に記載の方法。
（態様３６３）
約１５０ｍΩ・ｃｃ〜２Ω・ｃｃの体積ＥＳＲを更に示す、態様３５６に記載の方法。
（態様３６４）
約１．５Ω・ｃｃ〜２００Ω・ｃｃの体積ＥＳＲを更に示す、態様３５６に記載の方法。
（態様３６５）
約１５０Ω・ｃｃ〜２０００Ω・ｃｃの体積ＥＳＲを更に示す、態様３５６に記載の方法。
（態様３６６）
一定電圧に保持している間、約６０％未満のキャパシタンスの低下を更に示す、態様３５６に記載の方法。